(57)【要約】      （修正有）【課題】顔料粒子等への分散剤の結合が可能な、天然系材料及び／又は生分解性の材料であり、改善された着色剤を含有する好適な複合材料を含む相変化インク組成物を提供する。【解決手段】インク媒体と、任意の分散剤と、脂肪族第四級塩、オレフェン系第四級塩、芳香族第四級塩又はそれらの混合物もしくは組合せで変性された天然由来着色剤を含む変性天然由来着色剤と、任意の蛍光染料と、任意の相乗剤とを含む相変化インク組成物であり、天然由来着色剤は、テトラピロール、テトラテルペノイド、キニン、Ｏ−複素環式化合物、Ｎ−複素環式化合物、金属タンパク質、リポフスチン及び菌類顔料からなる群の一員から誘導されたものである相変化インク組成物。【選択図】なし【特許請求の範囲】
【請求項１】
インク媒体と、
任意の分散剤と、
脂肪族第四級塩、オレフェン系第四級塩、芳香族第四級塩またはそれらの混合物もしくは組合せで変性された天然由来着色剤を含む変性天然由来着色剤と、
任意の蛍光染料と、
任意の相乗剤と
を含む相変化インク組成物。
【請求項２】
天然由来着色剤は、テトラピロール、テトラテルペノイド、キニン、Ｏ−複素環式化合物、Ｎ−複素環式化合物、金属タンパク質、リポフスチンおよび菌類顔料からなる群の一員から誘導され、または
天然由来着色剤は、ベニバナ、ジャケツイバラ、アカネ、ケルメス、竜血樹、キリンケツヤシ、コチニール、ラック、ブーゲンビリア、アキノキリンソウ、チーク、マリーゴールド、モクセイソウ、サフラン、パリジャタ、インジゴ、タイセイ、サンベリー、ピヴェット、軟体類、ムラサキ、スイレン、カミメボウキ、カンナ、ユリ、イラクサ、バルサム、ダリア、ベニノキ、ブラックベリー、ハンノキ、ロフブラマラ（Ｒｏｆｂｌａｍａｌａ）、牛心梨、ハルダ、ならびにそれらの混合物および組合せからなる群の一員から誘導される請求項１に記載の相変化インク組成物。
【請求項３】
天然由来着色剤は、式
【化１−１】
2014109032.tif 000029
【化１−２】
2014109032.tif 000030
の化合物から誘導される請求項１に記載の相変化インク組成物。
【請求項４】
天然由来着色剤は、式
【化２】
2014109032.tif 000031
（式中、Ｒ１、Ｒ２、Ｒ３、Ｒ４、Ｒ５、Ｒ６およびＲ８は、それぞれ独立に、水素、ＣＨ３、ＯＨおよびＣＯＯＨからなる群から選択され、Ｒ７は、水素、式
【化３】
2014109032.tif 000032
の化合物、式
【化４】
2014109032.tif 000033
の化合物、および式
【化５】
2014109032.tif 000034
の化合物からなる群から選択される）のアントラキノイドから誘導される請求項１に記載の相変化インク組成物。
【請求項５】
天然由来着色剤は、式
【化６】
2014109032.tif 000035
の化合物から誘導される請求項１に記載の相変化インク組成物。
【請求項６】
天然由来着色剤は、脂肪族第四級アンモニウム塩、芳香族第四級アンモニウム塩、またはそれらの混合物もしくは組合せで変性され、あるいは天然由来着色剤は、少なくとも８個の炭素原子を有するアルキル鎖を含む脂肪族第四級アンモニウム塩で変性される請求項１に記載の相変化インク組成物。
【請求項７】
天然由来着色剤は、式
【化７】
2014109032.tif 000036
（式中、Ｒは、少なくとも８個の炭素原子を有する長鎖アルキル基であり、Ｘはハロゲンである）の化合物で変性される請求項１に記載の相変化インク組成物。
【請求項８】
変性天然由来着色剤は、式
【化８】
2014109032.tif 000037
の化合物である請求項１に記載の相変化インク組成物。
【請求項９】
変性天然由来着色剤は、脂肪族第四級アンモニウム塩、芳香族第四級アンモニウム塩、またはそれらの混合物もしくは組合せで変性され、脂肪族第四級アンモニウム塩、芳香族第四級アンモニウム塩、またはそれらの組合せもしくは混合物はバイオベースであり、あるいは
変性天然由来着色剤は、脂肪族第四級アンモニウム塩、芳香族第四級アンモニウム塩、またはそれらの混合物もしくは組合せで変性され、脂肪族第四級アンモニウム塩、芳香族第四級アンモニウム塩、またはそれらの混合物もしくは組合せは、８個を超える炭素原子を含むアルキル鎖を含み、アルキル鎖はバイオベースである請求項１に記載の相変化インク組成物。
【請求項１０】
分散剤は、相変化インクの色を調整するように選択される請求項１に記載の相変化インク組成物。
【発明の詳細な説明】
【技術分野】
【０００１】
変性天然由来着色剤を含む相変化インク組成物であって、変性天然由来着色剤は、脂肪族第四級アンモニウム塩、芳香族第四級アンモニウム塩、またはそれらの混合物もしくは組合せで変性された天然由来着色剤を含み、変性天然由来着色剤は、相変化インク媒体と相溶性がある相変化インク組成物、ならびにその調製および使用方法を本明細書に開示する。
【背景技術】
【０００２】
概して、相変化インク（固体インクまたは「ホットメルトインク」と称することもある）は、周囲温度で固相であるが、インクジェット印刷装置の高い動作温度では液相で存在する。噴射動作温度において、液体インクの液滴が印刷装置から射出され、直接的に、または中間加熱転写ベルトもしくはドラムを介してインク液滴が記録基板の表面に接触すると、迅速に固化して、所定のパターンの固化インク滴を形成する。相変化インクは、グラビア印刷などの他の印刷技術にも使用されてきた。
【０００３】
カラー印刷の相変化インクは、典型的には、相変化インク相溶性着色剤と混合された相変化インク担体組成物を含む。特定の実施形態において、インク担体組成物と、相溶性のある減法第一着色剤とを混合することによって一連の着色相変化インクを形成することができる。減法第一着色相変化インクは、４つの成分染料、すなわちシアン、マゼンタ、イエローおよびブラックを含むことができるが、インクは、これらの４つの色に限定されない。単一染料または染料の混合物を使用することによって、これらの減法第一着色インクを形成することができる。例えば、溶剤赤色染料の混合物を使用することによってマゼンタを得ることができ、またはいくつかの染料を混合することによって複合ブラックを得ることができる。その各々の開示内容が参照により全面的に本明細書に組み込まれている米国特許第４，８８９，５６０号明細書、米国特許第４，８８９，７６１号明細書および米国特許第５，３７２，８５２号明細書には、採用された減法第一着色剤が、色指数（Ｃ．Ｉ．）溶剤染料、分散染料、変性酸および直接染料ならびに塩基性染料の種類の染料を含むことができることが教示されている。
【０００４】
着色剤は、例えば、その開示内容が参照により全面的に本明細書に組み込まれている米国特許第５，２２１，３３５号明細書に開示されている顔料を含むこともできる。
【０００５】
相変化インクは、出荷および長期間貯蔵時等に室温で固相を維持するため、インクジェットプリンタに望ましい。加えて、液体インクジェットインクでのインクの蒸発によるノズルの詰まりに伴う問題が概ね解消されることによって、インクジェット印刷の信頼性が向上する。さらに、インク液滴が最終記録媒体（例えば、紙および透明材料等）に直接塗布される相変化インクジェットプリンタでは、液滴が基板に接触すると直ちに固化するため、印刷媒体に沿うインクの移動が防止され、ドット品質が向上する。
【０００６】
相変化インク担体組成物としての使用に好適な組成物が知られている。当該材料を開示している参考文献のいくつかの代表的な例としては、その各々の開示内容が参照により全面的に本明細書に組み込まれている米国特許第３，６５３，９３２号明細書、米国特許第４，３９０，３６９号明細書、米国特許第４，４８４，９４８号明細書、米国特許第４，６８４，９５６号明細書、米国特許第４，８５１，０４５号明細書、米国特許第４，８８９，５６０号明細書、米国特許第５，００６，１７０号明細書、米国特許第５，１５１，１２０号明細書、米国特許第５，３７２，８５２号明細書、米国特許第５，４９６，８７９号明細書、欧州特許公開第０１８７３５２号、欧州特許公開第０２０６２８６号、独国特許公開ＤＥ４２０５６３６ＡＬ、独国特許公開ＤＥ４２０５７１３ＡＬおよびＰＣＴ特許出願ＷＯ９４／０４６１９号が挙げられる。好適な担体材料としては、パラフィン、微結晶ワックス、ポリエチレンワックス、エステルワックス、脂肪酸および他のワックス材料、脂肪アミド含有材料、スルホンアミド材料、異なる天然源から作製された樹脂材料（例えばタル油ロジンおよびロジンエステル）、ならびに多くの合成樹脂、オリゴマー、ポリマーおよびコポリマーを挙げることができる。
【０００７】
インク噴射装置は、当該技術分野で知られているため、本明細書においては当該装置の詳しい説明は必要ない。その全体が参照により本明細書に組み込まれている米国特許第６，５４７，３８０号明細書に記載されているように、インクジェット印刷システムには、一般に、連続流れ型とドロップ・オン・デマンド型の２種類がある。連続流れ型インクジェットシステムでは、インクが、少なくとも１つのオリフィスまたはノズルを通じて圧力下にて連続的な流れで射出される。その流れが撹乱されて、オリフィスから一定の距離のところで液滴に分解する。分解点において、液滴は、デジタルデータ信号に従って帯電され、各液滴を再循環用の溝、または記録媒体上の特定の位置に誘導するためにその軌道を調整する静電場を通る。ドロップ・オン・デマンド型システムでは、液滴が、デジタルデータ信号に従って、オリフィスから記録媒体上のある位置に直接に排出される。液滴は、記録媒体上に配置されないのであれば、形成または排出されない。
【０００８】
少なくとも３種類のドロップ・オン・デマンド型インクジェットシステムがある。１つの種類のドロップ・オン・デマンド型システムは、その主要構成要素として、一端にノズルを有し、他端付近に圧力パルスを生成するための圧電変換器を有するインク充填流路または通路を有する圧電変換装置である。別のドロップ・オン・デマンド型システムは、音響インク印刷として知られる。知られているように、音響ビームは、それが衝突する物体に対して放射圧力を加える。したがって、音響ビームが下から液溜まりの自由表面（すなわち液体／空気界面）に衝突すると、それが液溜まりの表面に対して加える放射圧力が十分なレベルに達して、表面張力の拘束力にもかかわらず、個々の液滴を液溜まりから放出させることができる。ビームを液溜まりの表面またはその付近に集中させると、それが所定量の入力電力に対応して加える放射圧力が強くなる。さらに別の種類のドロップ・オン・デマンド型システムは、熱インクジェットまたはバブルジェット（登録商標）として知られ、高速度の液滴を生成する。この種類のドロップ・オン・デマンド型システムの主要構成要素は、一端にノズルを有し、ノズルの付近に発熱抵抗器を有するインク充填流路である。デジタル情報を表す印刷信号は、オリフィスまたはノズル付近の各インク通路内の抵抗層において電流パルスを発して、直近のインク媒体（通常は水）をほぼ瞬時に蒸発させ、泡を生成させる。オリフィスにおけるインクは、泡が広がるに従って、推進された液滴として追い出される。
【０００９】
相変化インクを利用して基板上に直接、または中間転写部材上に印刷する圧電インク噴射装置の典型的な設計、例えば、その全体が参照により本明細書に組み込まれている米国特許第５，３７２，８５２号明細書に記載されているものでは、インク噴射ヘッドに対して基板（受像部材または中間転写部材）を４から１８回転（漸進的移動）させている間に適宜に着色されたインクを噴射することによって画像が添付される。すなわち、各回転の間で基板に対する印刷ヘッドの小さな移行が生じる。この手法により印刷ヘッドの設計が簡素化され、小さな移動により良好な液滴の位置合わせが確保される。噴射動作温度において、液体インクの液滴が印刷装置から射出され、直接的に、または中間加熱転写ベルトもしくはドラムを介してインク液滴が記録基板の表面に接触すると、迅速に固化して、所定のパターンの固化インク滴を形成する。
【００１０】
熱インクジェット法は周知であり、例えば、その各々の開示内容が本明細書に組み込まれている米国特許第４，６０１，７７７号明細書、同第４，２５１，８２４号明細書、同第４，４１０，８９９号明細書、同第４，４１２，２２４号明細書および同第４，５３２，５３０号明細書に記載されている。
【００１１】
記載したように、インクジェット印刷法では、室温で固体であり、高温で液体であるインクを採用してもよい。例えば、参照により本明細書に組み込まれている米国特許第４，４９０，７３１号明細書には、紙などの基板上に印刷するために固体インクを分散させる装置が開示されている。ホットメルトインクを採用する熱インクジェット印刷法では、固体インクが、印刷装置内のヒータによって溶融され、従来の熱インクジェット印刷と同様に液体として利用（即ち噴射）される。溶融インクは、印刷基板と接触すると、急速に固化して、着色剤が毛管作用により基板（例えば紙）中に浸透する代わりに基板の表面上に実質的に残留することを可能にすることによって、液体インクで一般に得られるより高い印刷密度を実現する。したがって、インクジェット印刷における相変化インクの利点は、取り扱い時のインクの潜在的な流出をなくすること、印刷密度および品質が広範囲であること、紙の皺および歪みが最小限に抑えられること、ならびにノズル詰まりの危険性がなく、さらにはノズルに栓をすることなく、印刷しない期間を無制限にできることである。
【００１２】
本明細書における相変化インクの例は、約２３℃から約２７℃の温度、例えば室温で固体のインク媒体を含むインクであり、特には、約６０℃未満の温度で固体である。しかし、インクは、加熱すると相を変化させ、噴射温度では溶融状態になる。したがって、インクは、インクジェット印刷に好適な高温、例えば約６０℃から約１５０℃の温度における粘度が約１から約２０センチポアズ（ｃｐ）、例えば約５から約１５ｃｐまたは約８から約１２ｃｐである。
【００１３】
この点において、本明細書におけるインクは、低エネルギーインクであっても高エネルギーインクであってもよい。低エネルギーインクは、約４０℃未満の温度で固体であり、約６０℃から約１００℃、例えば約８０℃から約１００℃、例えば約９０℃から約１００℃の噴射温度における粘度が約１から約２０センチポアズ、例えば約５から約１５センチポアズ、例えば約８から約１２ｃｐである。高エネルギーインクは、４０℃未満の温度で固体であり、約１００℃から約１８０℃、例えば１２０℃から約１６０℃または約１２５℃から約１５０℃の噴射温度における粘度が約５から約１５センチポアズである。
【００１４】
相変化インクでの使用に好適な特定の着色剤が知られているが、相変化インクでの使用に好適な着色剤の範囲を増大させることが望ましい。
【００１５】
その全体が参照により本明細書に組み込まれている「相変化インク組成物およびそれに使用される着色剤（Ｐｈａｓｅ  Ｃｈａｎｇｅ  Ｉｎｋ  Ｃｏｍｐｏｓｉｔｉｏｎｓ  Ａｎｄ  Ｃｏｌｏｒａｎｔｓ  Ｆｏｒ  Ｕｓｅ  Ｉｎ  Ｔｈｅ  Ｓａｍｅ）」という名称のＭａｒｉａ  Ｂｉｒａｕらの、２０１１年１月１８日に出願された米国特許出願番号第１３／００８，７８３号明細書には、その要約書に、流涎によって引き起こされるインクジェットプリンタの印刷ヘッドおよびノズル汚染、ならびに面板汚染を防止および／または低減するための新規の着色剤ワックスを含む相変化インク組成物が記載されている。特に、相変化インク組成物に使用され、相変化インク成分と相溶性がある、酸基を含む新規の着色剤が提供される。
【００１６】
天然着色剤、例えばアリザリンおよびインジゴは、生体に優しいまたは「グリーンな」着色剤として望ましいが、粒径が大きく、顔料粒子への分散剤の結合を可能にする官能価が欠如しているために、当該着色剤を分散させることが困難であるため、相変化インク媒体での使用に適さない。天然由来着色剤のスルホン化類似体は、官能価を含むが、一般には、低極性の固体インク媒体に分散させることが困難である。さらに、これらの化合物の残留塩は、印刷ヘッドにおけるインクから析出し、インクジェットオリフィスの周囲に望ましくない塩環を形成して、確実な噴射性能を阻害し得る。
【００１７】
既知の組成物および方法は、それらの意図する目的に適するが、改善された着色剤、より具体的には相変化インクでの使用に好適な改善された着色剤に対する必要性が依然として存在する。また、天然であるか、または天然源に由来するため環境に優しい、相変化インクでの使用に好適な改善された着色剤に対する必要性が依然として存在する。天然系材料および／または生分解性の材料を含有する好適な複合材料を含む相変化インク組成物に対する必要性がさらに存在する。
【００１８】
前述の米国特許および特許公開の各々の適宜の成分および方法の態様を、本開示に対してその実施形態において選択してもよい。さらに、本出願全体を通じて、様々な文献、特許および公開特許出願が、識別引用文献により参照される。本出願において参照される文献、特許および公開特許出願の開示内容は、本発明が係わる技術の現状をより十分に説明するために、参照により本開示に組み込まれている。
【発明の概要】
【課題を解決するための手段】
【００１９】
インク媒体と、任意の分散剤と、脂肪族第四級アンモニウム塩、芳香族第四級アンモニウム塩またはそれらの混合物もしくは組合せで変性された天然由来着色剤を含む変性天然由来着色剤とを含む相変化インク組成物を記載する。変性天然由来着色剤は、相変化インク媒体と相溶性がある。
【００２０】
また、相変化インク組成物を調製するための方法であって、インク媒体と、任意の分散剤と、脂肪族第四級塩、オレフェン系第四級塩、芳香族第四級塩またはそれらの混合物もしくは組合せで変性された天然由来着色剤を含む変性天然由来着色剤と、任意の蛍光染料と、任意の相乗剤とを混合して相変化インク組成物を製造する方法を記載する。
【００２１】
また、インク媒体と、任意の分散剤と、脂肪族第四級塩、オレフェン系第四級塩、芳香族第四級塩またはそれらの混合物もしくは組合せで変性された天然由来着色剤を含む変性天然由来着色剤と、任意の蛍光染料と、任意の相乗剤とを含む相変化インク組成物をインクジェット印刷装置に導入すること、インク組成物を溶融させること、および溶融インクの液滴を画像様パターンで基板上に射出させることを含む方法を記載する。
【００２２】
また、インク媒体と、任意の分散剤と、脂肪族第四級塩、オレフェン系第四級塩、芳香族第四級塩またはそれらの混合物もしくは組合せで変性された天然由来着色剤を含む変性天然由来着色剤と、任意の蛍光染料と、任意の相乗剤とを含む相変化インク組成物を含有するインクジェットプリンタスティックまたはペレットを記載する。
【図面の簡単な説明】
【００２３】
【図１】図１は、透過型電子顕微鏡写真画像である。
【図２】図２は、透過型電子顕微鏡写真画像である。
【図３】図３は、吸収スペクトル対波長を示すグラフである。
【図４】図４は、吸収対波長を示すグラフである。
【図５】図５は、吸収対波長を示すグラフである。
【図６】図６は、蛍光インクの石英スライドを示す写真である。
【図７】図７は、蛍光インクの石英スライドを示す写真である。
【図８】図８は、銀灰色に見える印刷物である。
【図９】図９は、銀灰色に見える印刷物である。
【図１０】図１０は、黒色光の下で見た図９の印刷物である。
【発明を実施するための形態】
【００２４】
相変化インク組成物は、インク媒体と、任意の分散剤と、脂肪族第四級アンモニウム塩、芳香族第四級アンモニウム塩またはそれらの混合物もしくは組合せで変性された変性天然由来着色剤とを含み、変性天然由来着色剤は、相変化インク媒体と相溶性がある。天然由来着色剤は、顔料、染料、またはそれらの混合物もしくは組合せである。
【００２５】
天然着色剤としては、テトラピロール、テトラテルペノイド、キニン、Ｏ−複素環式化合物、Ｎ−複素環式化合物および金属タンパク質が挙げられる。テトラピロールとしては、ポルフィリンおよびポルフィリン誘導体、さらにはアリル、クロロフィル、ヘム顔料およびビリンが挙げられる。テトラテルペノイドまたはカルテノイドとしては、カロテンおよびキサントフィルが挙げられる。キニンとしては、ベンゾキノン、アントラキノンおよびナフトキノンが挙げられる。フラボノイドなどのＯ−複素環式化合物としては、アントシアニンおよびフラボノールが挙げられる。Ｎ−複素環式化合物としては、ベタラインおよびユーメラニンなどのインジゴイドおよびインドール誘導体、ならびにプテリンおよびプリンなどの置換ピリミジンが挙げられる。オリゴマータンパク質などの金属タンパク質としては、酸素化状態で色を示すヘムエリスリンおよびミオヘムエリトリンなどの鉄系タンパク質が挙げられる。天然着色剤の他の例としては、リポフスチンおよび菌類顔料が挙げられる。天然由来着色剤は、テトラピロール、テトラテルペノイド、キニン、Ｏ−複素環式化合物、Ｎ−複素環式化合物、金属タンパク質、リポフスチンおよび菌類顔料からなる群の一員から誘導される。
【００２６】
所望の色または効果を達成するために、２つ以上の着色剤を任意の割合で混ぜ合わせて、当該所望の色または効果を達成することができる。
【００２７】
インジゴおよびアリザリンなどの天然由来顔料を、相変化インク媒体内で相溶性および分散性を有するように誘導体化した。
【００２８】
ナトリウム原子（または任意の他のＩ族アルカリ金属、特にカリウム）を含むように変性された天然由来着色剤を、ナトリウム原子を長鎖アルキル第四級アンモニウム塩で置換するように変性した。この変性により、顔料の粒径が減少した。インジゴカルミンを臭化Ｎ，Ｎ−ジメチルジオクタデシルアンモニウムで変性すると、透過型電子顕微鏡（ＴＥＭ）で測定した長さの顔料粒径が、当初の２マイクロメートルを超える粒径から変性後の３００ナノメートル未満の粒径に減少した。図１は、変性されていないインジゴカルミンのＴＥＭ写真を示す。図２は、臭化Ｎ，Ｎ−ジメチルジオクタデシルアンモニウムで変性されたインジゴカルミンのＴＥＭ写真を示す。変性されていないインジゴ顔料は、十分に画定されていない一次粒子の不規則形状の凝集体によって特徴づけられる。これらの凝集体は、典型的には、直径が２マイクロメートルを超える。本開示の変性インジゴ顔料は、粒子の長軸に沿って１５０ナノメートルから２００ナノメートルの範囲の十分に画定された長方形の一次粒子によって特徴づけられる。
【００２９】
ナトリウム対イオンを有するスルホン化顔料は、顔料の粒径の低減を支援することができる長鎖アルキル第四級アンモニウム塩でナトリウム対イオンを置換することによって変性される。長アルキル鎖をバイオベースとすることもできる。この新規の変性天然由来着色剤を、同じ着色剤に異なる分散剤を使用することによって、異なる色にすることが可能である。
【００３０】
変性天然由来着色剤は、式
【化１】
2014109032.tif 000002
のインジゴから誘導される。
【００３１】
変性天然由来着色剤は、式
【化２】
2014109032.tif 000003
のインジルビンから誘導される。
【００３２】
変性天然由来着色剤は、式
【化３】
2014109032.tif 000004
のものを含むインジゴイドおよびインジルビノイドから誘導される。
【００３３】
変性天然由来着色剤は、式
【化４】
2014109032.tif 000005
のアリザリンまたはアントラキノンレッドから誘導される。
【００３４】
変性天然由来着色剤は、式
【化５】
2014109032.tif 000006
のアリザリンプルプリンから誘導される。
【００３５】
変性天然由来着色剤は、式
【化６】
2014109032.tif 000007
に関連する表１にあるような天然のアントラキノイドから誘導される。
【表１】
2014109032.tif 000008
【００３６】
表１における符号（ａ）、（ｂ）および（ｃ）は、以下の式
【化７】
2014109032.tif 000009
を指す。
【００３７】
変性天然由来着色剤を、式
【化８】
2014109032.tif 000010
のナトリウム対イオンを有するスルホン化インジゴカルミン（インジゴチンとしても知られている）などのスルホン化化合物から誘導することができる。
【００３８】
変性天然由来着色剤を、式
【化９】
2014109032.tif 000011
の２−（１，３−ジヒドロ−３−オキソ−７−スルホナト−２Ｈ−インドール−２−イリデン）−３−オキソインドリン−５−スルホン酸二ナトリウムとして知られるスルホン化インジゴから誘導することができる。
【００３９】
他の実施形態において、変性天然由来着色剤は、３または４のスルホン化度を有し、式
【化１０】
2014109032.tif 000012
のカリウム対イオンを有するインジゴ顔料を含むこともできる。
【００４０】
さらに他の実施形態において、変性天然由来着色剤を、インジルビン−５−スルホン酸およびその塩を含み、遊離酸が式
【化１１】
2014109032.tif 000013
を有するスルホン化インジルビンから誘導することができる。
【００４１】
他の実施形態において、本変性天然由来着色剤は、
式
【化１２】
2014109032.tif 000014
のナトリウム対イオンを有するスルホン化アリザリンレッドＳから誘導される。
【００４２】
他の実施形態において、変性天然由来着色剤を、
式
【化１３】
2014109032.tif 000015
のナトリウム対イオンを有するスルホン酸プルプリンから誘導することができる。
【００４３】
天然由来着色剤のスルホネートの対イオンは、ナトリウムおよび／またはカリウムであり得る。
【００４４】
天然由来着色剤は、変性天然由来着色剤を固体インク媒体に分散可能にし、さらに印刷ヘッド内部での塩の析出のリスクをなくするアルキル化された第四級アンモニウムまたはオレフェン基でナトリウムを置換することによって変性される。
【００４５】
ある実施形態において、脂肪族、オレフェン系もしくは芳香族第四級塩、またはそれらの混合物もしくは組合せを選択することができる。
【００４６】
天然由来着色剤は、式
【化１４】
2014109032.tif 000016
（式中、Ｒは、少なくとも８個の炭素原子を有する長鎖アルキル基であり、Ｘはハロゲンである）の化合物で変性される。
【００４７】
変性天然由来着色剤は、脂肪族第四級アンモニウム塩または芳香族第四級アンモニウム塩およびそれらの混合物である変性成分、ならびに塩素、臭素またはヨウ素などの任意の好適なハロゲン化物を含む。変性に使用される好適なＮ−アルキル／アリール対イオンは、第四級アンモニウムＮＨ４、またはテトラブチルアンモニウム、テトラオクチルアンモニウム、テトラドデシルアンモニウム、テトラオクタデシルアンモニウム、Ｎ，Ｎ−ジメチルジオクタデシルアンモニウム、Ｎ，Ｎ−ジメチルジオクチルアンモニウム、Ｎ，Ｎ−ジメチルドデシルアンモニウム、Ｎ，Ｎ，Ｎ−トリメチル−１−ドコサンアミニウム、ベヘニルトリメチルアンモニウムおよびＮ−オクタデシルトリメチルアンモニウムなどの任意のアルキルもしくはアリール第四級アンモニウム、ならびにＡＲＱＵＡＤ（登録商標）として知られる第四級アンモニウム化合物などの他の第四級アンモニウム化合物からなる群から選択されてもよい。
【００４８】
ＡＲＱＵＡＤ（登録商標）として知られる第四級アンモニウム化合物は、主に塩化アルキルトリメチルアンモニウムであり、式Ｒ−Ｎ（ＣＨ３）３Ｃｌ（式中、Ｒは、少なくとも８個の炭素原子を有する長鎖アルキル基である）で表されてもよい。Ｎ−アルキルまたはＮ−アリール対イオンは、
【化１５】
2014109032.tif 000017
（式中、Ｒ１、Ｒ２およびＲ３は、同一であっても互いに異なっていてもよく、Ｒ１、Ｒ２およびＲ３の各々は、独立に、アルキル、アルコキシ、アリールおよびアルキルアリールカらなる群から選択され、Ｘはハロゲン原子である）の一方から選択される。アルキル、アルコキシ、アリールおよびアルキルアリール基は、４個以上の炭素原子を有する。第四級アンモニウム対イオンは、
【化１６】
2014109032.tif 000018
（式中、Ｒは、Ｈ、ＣＨ３、任意の直鎖状もしくは分枝状アルキルまたはアルコキシルであり、ｍは、１から２５の整数であり、ｎは、１から２５の整数であり、ある実施形態においてはｍ＋ｎは２から２５である）などのアルコキシレートを含むこともできる。
【００４９】
例としては、Ｅｔｈｏｑｕａｄ（登録商標）Ｃ／１２およびＥｔｈｏｑｕａｄ（登録商標）Ｃ／２５が挙げられる。
【００５０】
第四級アンモニウム対イオンは、一般式
【化１７】
2014109032.tif 000019
（式中、ｎは整数であり、ある実施形態においては、ｎは１から３０である）のオリゴマーであり得る。ある実施形態において、第四級アンモニウム対イオンは、ポリ［オキシ−１，２−エタンジイル（ジメチルイミニオ）−１，２−エタンジイル（ジメチルイミニオ）−１，２−エタンジイルクロリド（１：２）］である。塩化ポリキセトニウムは、Ａｄｖａｎｔｉｓ  Ｔｅｃｈｎｏｌｏｇｉｅｓ社から商業的に入手可能である。
【００５１】
アリール基を含む対イオンとしては、臭化ベンジルトリブチルアンモニウム、塩化ベンジルトリブチルアンモニウム、塩化ベンジルトリエチルアンモニウム、臭化ベンジルトリエチルアンモニウム、ヨウ化ベンジルトリエチルアンモニウム、ヨウ化ベンジルトリメチルアンモニウム、臭化ベンジルトリメチルアンモニウムおよび塩化ベンジルトリメチルアンモニウムが挙げられる。
【００５２】
天然由来着色剤は、少なくとも８個の炭素原子または８個を超える炭素原子を有するアルキル鎖を含む脂肪族第四級アンモニウム塩で変性される。
【００５３】
脂肪族第四級アンモニウム塩、芳香族第四級アンモニウム塩を天然源から誘導することができる。
【００５４】
変性成分は、臭化Ｎ，Ｎ−ジメチルジオクタデシルアンモニウムであり得る。
【００５５】
第四級アンモニア対イオンは、式
【化１８】
2014109032.tif 000020
（式中、Ｒは、ｎ−ヘプチル、ｎ−ノニル、ｎ−ウンデシル、ｎ−トリデシル、ｎ−ペンタデシル、ｎ−ヘプタデシル、ｎ−ノナデシル、ｎ−ヘネイコシルおよびそれらの混合物である）のエステルクォートであり得る。
【００５６】
式Ｒ−Ｎ（ＣＨ３）３Ｃｌ（式中、Ｒは、少なくとも８個の炭素原子を有する長鎖アルキル基である）で表される塩化アルキルトリメチルアンモニウムを含む第四級アンモニウム化合物を変性成分として選択することができる。
【００５７】
ある実施形態において、変性天然由来着色剤は、式
【化１９】
2014109032.tif 000021
のものである。
【００５８】
任意の量の天然由来着色剤と変性成分とを、天然由来着色剤が、構造
【化２０】
2014109032.tif 000022
で表される２−（１，３−ジヒドロ−３−オキソ−５−スルホ−２Ｈ−インドール−２−イリデン）−２，３−ジヒドロ−３−オキソ−、三カリウム塩などの、３つのスルホネート基を含む変性インジゴ顔料である場合は１：１の割合、１：２の割合または１：３の割合などで使用することができ、
【００５９】
または天然由来着色剤が、構造
【化２１】
2014109032.tif 000023
を含む変性インジゴ顔料などの、４つのスルホネート基を含む変性インジゴ顔料である場合は１：４で使用することができる。
【００６０】
天然由来着色剤と変性成分とが１００から１０００ミリリットルの水の中で接触するように任意の量の水を使用することができる。
【００６１】
変性成分を含む天然由来着色剤を４０℃から１００℃などの任意の温度まで１から６時間の時間をかけて加熱することができる。
【００６２】
インジゴカルミンなどのある実施形態において、変性化合物が溶媒および水に対して不溶性になるように変性化合物における顔料特性が維持された。
【００６３】
最終製品の粒径は、透過型電子顕微鏡によって測定された体積平均粒径が、典型的には最初の１マイクロメートルの粒径から２００ナノメートルまで減少した。図１は、変性されていないインジゴカルミンの顕微鏡写真を示す。図２は、臭化Ｎ，Ｎ−ジメチルジオクタデシルアンモニウムで変性された本開示のインジゴカルミンの顕微鏡写真を示す。
【００６４】
ある実施形態において、変性天然由来着色剤は、相変化インク媒体に自己分散する。アリザリンレッドＳは、固体インクに自己分散する能力を含む「染料様」特性を得た。
【００６５】
変性天然由来着色剤は、相変化インク組成物の全重量に対して任意の量、ある実施形態においては０．１から５０重量パーセントの量で相変化インク組成物中に存在し得る。
【００６６】
相変化インク組成物は、従来の染料、顔料、ならびにそれらの混合物および組合せからなる群から選択されるさらなる着色剤と、場合により、第２の異なる変性天然由来着色剤であるさらなる着色剤とを含むことができる。１つを超える着色剤が含まれる場合は、相変化インク組成物中に存在する着色剤の全量は、所望の色または色相を得るための任意の所望量または有効量、ある実施形態においては、相変化インク組成物の全重量に対して０．１から５０重量パーセントの全着色剤量であり得る。
【００６７】
相変化インク組成物は、パラフィン、微結晶質ワックス、ポリエチレンワックス、エステルワックス、アミド、脂肪酸および他の蝋様材料、脂肪アミド含有材料、スルホンアミド材料、異なる天然源から作製された樹脂様材料などのインク媒体をさらに含む。
【００６８】
ある実施形態において、本明細書における相変化インク組成物は、ポリアルキレンワックス、ポリメチレンワックス、ポリエチレンワックス、またはそれらの混合物、生分解性ワックス、生分解性ポリエチレンワックスを含む。
【００６９】
ある実施形態において、本明細書における相変化インク組成物は、低融点ワックス、ポリエチレンワックス、例えば、アルコール、アミド、エステル、ウレタンなど、極性基を有するワックスなどの官能性ワックスをさらに含む。「低融点ワックス」は、融点が１２０℃未満のワックスを含む。
【００７０】
ワックスは、任意の好適な量または所望の量で相変化インク組成物に存在し得る。ある実施形態において、ワックスは、染料系相変化インク組成物の全重量に対して約２５重量パーセントから約６５重量パーセントの量で相変化インク組成物に存在する。
【００７１】
相変化インク組成物は、
【化２２】
2014109032.tif 000024
（式中、ＲおよびＲ’は、独立に、３７個の炭素原子を有する直鎖状アルキル基、および４７個の炭素原子を有する直鎖状アルキル基から選択され、ｍは１から３０である）またはそれらの混合物などの分散剤を場合により含むことができる。分散剤は、場合によりポリマー分散剤であり得る。
【００７２】
ある実施形態において、相変化インクの色を操作するように分散剤を選択することができる。
【００７３】
この相変化インク組成物を用いて作製された印刷物は、裸眼で容易に検出可能な金属様外観を有することができる。金属様外観は、セキュリティ特徴として機能することができる。
【００７４】
相変化インク組成物は、インクのセキュリティ特徴を向上させ、インクを今日まで利用可能な他の固体インクセキュリティインクと比較してより安全でユニークなものとするさらなる成分を含むことができる。
【００７５】
固体インクベース、印刷すると金属様外観を与える顔料、および二重のセキュリティ特徴を有する蛍光染料：通常の観察条件下で金属的外観を有し、典型的には紙幣を認証するための事務所に見られる黒色光などの紫外光源を用いて観察すると有色外観を有する。相変化インクは、インクを偽造することをより困難なものとする枢要な要件であるユニーク性を与える。本発明人は、インクがＵＶ光の下で様々な色、すなわち赤色、緑色および青色を発することを実証した。これらのユニークなインク組成物の印刷性も実証された。
【００７６】
従来の金属顔料は、サイズが大きく、固体インクに分散させるのが非常に困難であるが、この変性天然由来着色剤、ある実施形態においては変性インジゴは、容易に分散し、印刷すると金属的外観を有する。
【００７７】
ある実施形態において、相変化インク組成物は、固体インクベース材料と、印刷すると金属様外観を与える顔料パッケージと、蛍光染料添加剤とを含む。相変化インクは、通常の観察条件下で観察した場合の金属様外観、およびＵＶ光で活性化させると明色の光を発する能力を含めて、これまで報告されなかったユニークな特性を有する。相変化インクを、トランザクションおよび宣伝用途、ならびに安全梱包印刷などの用途を含む上記の様々な用途に使用することができる。
【００７８】
蛍光染料は、典型的には、通常の観察光、例えば室内光または太陽光では無色であり、紫外光で観察すると明光を発する染料である。蛍光染料としては、ローダミン、フルオレセイン、クマリン、ナフタルイミド、ベンゾキサンテン、アクリジン、アゾ、希土類金属イオンの配位錯体が挙げられる。他の好適な蛍光染料としては、Ｒｉｓｋ  Ｒｅａｃｔｏｒから入手可能なＤＦＳＢ類、ＤＦＰＤ類およびＤＦＳＢ−Ｋ類のような油および溶剤系染料が挙げられる。
【００７９】
本実施形態において、相変化インクは、印刷すると二重金属様外観（可視）および蛍光（ＵＶ）特性を有する。二重金属様外観（可視）／蛍光性能は、インクベースと天然由来顔料と蛍光染料成分との組合せに固有の特性でない。インク成分は、両方の特性を与えるように選択される。組み合わせると、この蛍光相変化インク組成物は、以下の特性を含む。
【００８０】
（ａ）一方の側のインクベースおよび／または顔料の吸収スペクトルと蛍光染料の吸収スペクトルとの重複がわずかである（少ないか、または無い）。これにより、活性化ＵＶ光が、インク組成物に分散された蛍光染料に到達することが可能になる。そうでなければ、蛍光が活性化されず、または光の強度が有意に低下するため、インク検出性能が劣る。
【００８１】
（ｂ）インクベース／顔料パッケージの発光スペクトルと、蛍光染料の発光との重複がわずかである（少ないか、または無い）。
【００８２】
（ｃ）蛍光染料が不可視である、すなわち、対象が最小限か、または金属色外観の変化が皆無であるとき、通常の周囲観察光下で無色。
【実施例】
【００８３】
アリザリンレッドＳ、インジゴ、臭化Ｎ，Ｎ−ジメチルジオクタデシルは、Ｓｉｇｍａ−Ａｌｄｒｉｃｈ（登録商標）社から購入した。Ａｒｑｕａｄ（登録商標）３１６は、Ａｌｚｏ  Ｎｏｂｅｌ社から入手した。アリザリンレッドＳを、Ａｒｑｕａｄ（登録商標）３１６を使用して変性した。変性化合物（化合物４）についての収率は、４９重量％から８９重量％の範囲である。インジゴカルミンを、臭化Ｎ，Ｎ−ジメチルジオクタデシルアンモニウムを使用して変性し、変性化合物（化合物１）についての収率は、９０重量％であった。また、インジゴカルミンを、臭化セチルトリメチルアンモニウムを使用して変性し、変性化合物（化合物２）についての収率は、９２重量％であった。インジゴカルミンをＡｒｑｕａｄ（登録商標）３１６で変性し、変性化合物（化合物３）についての収率は、９０重量％であった。変性着色剤の構造を以下の表２に示す。
【表２】
2014109032.tif 000025
【００８４】
インク成分を表３に示す。インク配合物における割合は、重量に基づいている。
【表３】
2014109032.tif 000026
【００８５】
その全体が参照により本明細書に組み込まれている米国特許第７，９７３，１８６号明細書の実施例１に記載されているように調製された分散剤、米国特許第６，３０９，４５３号明細書の実施例４に記載されているワックス、米国特許第６，８６０，９３０号明細書の実施例２に記載されているトリアミドワックス、Ｌｕｂｒｉｚｏｌ社から入手可能なＳｏｌｓｐｅｒｓｅ（登録商標）１７０００も実施例に使用されている。
【００８６】
実施例１
表２に示される化合物１、すなわち変性インジゴカルミンを以下のように調製した。磁気攪拌および加熱機構を備えた１０００ミリリットルビーカに５００ミリリットルの脱イオン水および１５グラム（０．０３２モル）のインジゴカルミンを導入した。８０℃まで昇温し、その溶液に４７．４グラム（０．０７６モル）の臭化Ｎ，Ｎ−ジメチルジオクタデシルアンモニウムを添加した。混合物を８０℃で２時間加熱した。混合物がまだ高温の間にガラスフリットを使用する濾過により紫色の固体を単離した。生成物を空気乾燥させた後、４３グラム（９０％）の濃紫色の粉末を得た。
【００８７】
実施例２
表２に示される化合物２、すなわち変性インジゴカルミンを以下のように調製した。磁気攪拌および加熱機構を備えた５００ミリリットルビーカに２００ミリリットルの脱イオン水および５グラム（０．０１１モル）のインジゴカルミンを導入した。８０℃まで昇温し、その溶液に７．８１グラム（０．０２１モル）の臭化セチルトリメチルアンモニウムを添加した。混合物を８０℃で２時間加熱した。混合物がまだ高温の間にガラスフリットを使用する濾過により紫色の固体を単離した。生成物を空気乾燥させた後、９．８グラム（９２％）の紫色の粉末を得た。
【００８８】
実施例３
表２に示される化合物３、すなわちＡｒｑｕａｄ（登録商標）３１６を含む変性インジゴカルミンを以下のように調製した。磁気攪拌および加熱機構を備えた１０００ミリリットルビーカに５００ミリリットルの脱イオン水および１５グラム（０．０３２モル）のインジゴカルミンを導入した。８０℃まで昇温し、その溶液に２３．７グラム（０．０３８モル）のＡｒｑｕａｄ（登録商標）３１６を添加した。混合物を８０℃で２時間加熱した。混合物がまだ高温の間にガラスフリットを使用する濾過により紫色の固体を単離した。化合物をフリット上で２００ミリリットルの蒸留水により２回洗浄した。生成物を空気乾燥させた後、２７．５グラム（７５％）の青紫色の粉末を得た。
【００８９】
実施例４
表２に示される化合物４、すなわち変性アリザリンレッドＳを以下のように調製した。磁気攪拌加熱炉を備えた５００ミリリットルのビーカに２５０ミリリットルの蒸留水、８グラム（０．０２３モル）のアリザリンレッドＳを導入した。アリザリンレッドＳが溶解すると、その溶液に１６．９グラム（０．０２３モル）のＡｒｑｕａｄ（登録商標）３１６を添加した。８０℃まで昇温し、混合物を１時間にわたって攪拌させた。液体の多くをデカントし、残留するゲルを３００ミリリットルのヘキサンに入れた。分液漏斗を使用して、生じた水を分離した。生じた黄色ヘキサン溶液を硫酸マグネシウムで乾燥させ、ブフナー漏斗を使用して液体を濾過により分離した。溶媒を真空中で除去した後、１１．５２グラム（４９％）の濃緑色のペースト状固体を得た。
【００９０】
実施例５
固体インクベース。得られる重量百分率が、後の混合工程において添加される顔料および分散剤をも含むように、以下の材料を６００ミリリットルのビーカに秤り取った。８０．１２グラム（５０．０８％）のポリメチレンワックスＡ、２３．１グラム（１４．４４％）のトリアミドワックス、２４グラムの（１５％）のＫＥＭＡＭＩＤＥ（登録商標）Ｓ１８０、２３．１グラム（１４．４４％）のＫＥ−１００樹脂、４グラム（２．５％）のウレタン樹脂および０．４９６グラム（０．３１％）のＮＡＵＧＡＲＤ（登録商標）４４５。それらの材料を１２０℃のオーブンで溶融させた。インクベースを１時間にわたって攪拌させ、ＫＳＴ−４７濾過装置を使用して５ミクロンのステンレス鋼メッシュで濾過した。
【００９１】
実施例６
変性インジゴカルミン化合物１および米国特許第７，９７３，１８６号明細書の実施例１に記載されている分散剤を含む顔料固体インク。得られる重量百分率が、後の混合工程において添加される顔料および分散剤をも含むように、以下の材料を６００ミリリットルのビーカに秤り取った。８０．１２グラム（５０．０８％）のポリメチレンワックスＡ、２３．１グラム（１４．４４％）のトリアミドワックス、２４グラムの（１５％）のＫＥＭＡＭＩＤＥ（登録商標）Ｓ１８０、２３．１グラム（１４．４４％）のＫＥ−１００樹脂、４グラム（２．５％）のウレタン樹脂、０．４９６グラム（０．３１％）のＮＡＵＧＡＲＤ（登録商標）４４５および（米国特許第７，９７３，１８６号明細書の実施例１に記載されているように調製された）２．３０４グラム（１．４４％）の分散剤。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の実施例１の変性インジゴカルミン化合物１を添加した。顔料インクを毎分３００回転で２０時間にわたって摩耗させ、最終摩耗混合物をステンレス鋼球から単離し、ＫＳＴ−４７濾過装置を使用して、５ミクロンステンレス鋼メッシュで濾過した。
【００９２】
実施例７
変性インジゴカルミン化合物１および米国特許第７，９７３，１８６号明細書の実施例１に記載されている分散剤を含む顔料固体インク。粉砕時間を２０時間から４２時間に増やしたことを除いては、実施例１のようにして実施例２のインクを調製した。
【００９３】
実施例８
変性インジゴカルミン化合物１およびＳｏｌｓｐｅｒｓｅ（登録商標）１７０００を含む顔料固体インク。得られる重量百分率が、後の混合工程において添加される顔料および分散剤をも含むように、以下の材料を６００ミリリットルのビーカに秤り取った。８０．１２グラム（５０．０８％）のポリメチレンワックスＡ、２３．１グラム（１４．４４％）のトリアミドワックス、２４グラムの（１５％）のＫＥＭＡＭＩＤＥ（登録商標）Ｓ１８０、２３．１グラム（１４．４４％）のＫＥ−１００樹脂、４グラム（２．５％）のウレタン樹脂、０．４９６グラム（０．３１％）のＮＡＵＧＡＲＤ４４５および２．３０４グラム（１．４４％）のＳＯＬＳＰＥＲＳＥ（登録商標）１７０００。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の実施例１の変性インジゴカルミン化合物１を添加した。顔料インクを３００ＲＰＭで２０時間にわたって摩耗させ、最終摩耗混合物をステンレス鋼球から単離し、ＫＳＴ−４７濾過装置を使用して、５ミクロンステンレス鋼メッシュで濾過した。
【００９４】
実施例９
変性アリザリンレッドＳ化合物４を含む顔料固体インク。（５２．９４％）部（８４．７グラム）のポリメチレンワックスＡ、２３．７グラム（１４．８２％）のトリアミドワックス、２１．５グラム（１３．４２％）のＫＥ−１００樹脂、２２．８グラム（１４．２５％）のＫＥＭＡＭＩＤＥ（登録商標）Ｓ１８０、１．４４グラム（０．９％）のウレタン樹脂および０．２５６グラム（０．１７％）のＮＡＵＧＡＲＤ（登録商標）４４５からなる、溶融し十分に混合したブレンドをホットプレート上の６００ミリリットルビーカに入れ、１２０℃で１時間にわたって攪拌させた。これに対して、実施例４の５．６１６グラム（３．５１％）の変性アリザリンレッドＳ染料化合物４を徐々に添加した。得られたインクを１２０℃で２．５時間にわたって攪拌し、５μｍのステンレス鋼メッシュで濾過した。
【００９５】
比較例１０
変性インジゴカルミン化合物２および米国特許第７，９７３，１８６号明細書の実施例１に記載されている分散剤を含む顔料固体インク。得られる重量百分率が、後の混合工程において添加される顔料および分散剤をも含むように、以下の材料を６００ミリリットルのビーカに秤り取った。８０．１２グラム（５０．０８％）のポリメチレンワックスＡ、２３．１グラム（１４．４４％）のトリアミドワックス、２４グラムの（１５％）のＫＥＭＡＭＩＤＥ（登録商標）Ｓ１８０、２３．１グラム（１４．４４％）のＫＥ−１００樹脂、４グラム（２．５％）のウレタン樹脂、０．４９６グラム（０．３１％）のＮＡＵＧＡＲＤ（登録商標）４４５および（米国特許第７，９７３，１８６号明細書の実施例１に記載されているように調製された）２．３０４グラム（１．４４％）の分散剤。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の実施例２の変性インジゴカルミン化合物２を添加した。顔料インクを３００ＲＰＭで２０時間にわたって摩耗させ、最終摩耗混合物をステンレス鋼球から単離し、ＫＳＴ−４７濾過装置を使用して、５ミクロンステンレス鋼メッシュで濾過した。
【００９６】
実施例１２
変性インジゴカルミン化合物３および米国特許第７，９７３，１８６号明細書の実施例１に記載されている分散剤を含む顔料固体インク。得られる重量百分率が、後の混合工程において添加される顔料および分散剤をも含むように、以下の材料を６００ミリリットルのビーカに秤り取った。８０．１２グラム（５０％）のポリメチレンワックスＡ、２３．１グラム（１４．４％）のトリアミドワックス、２４グラム（１５％）のＫＥＭＡＭＩＤＥ（登録商標）Ｓ１８０、２３．１グラム（１４．４％）のＫＥ−１００樹脂、（米国特許第６，３０９，４５３号明細書の実施例４に記載されているように調製された）４グラム（２．５％）のウレタン樹脂、０．４９６グラム（０．３１％）のＮＡＵＧＡＲＤ（登録商標）４４５および（その全体が参照により本明細書に組み込まれている米国特許第７，９７３，１８６号明細書の実施例１に記載されているように調製された）２．３０４グラム（１．４４％）のポリマー分散剤。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、Ｈｏｏｖｅｒ  Ｐｒｅｃｉｓｉｏｎ  Ｐｒｏｄｕｃｔｓ社から入手可能な１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の実施例３の変性インジゴカルミン化合物３を添加した。顔料インクを３００ＲＰＭで２０時間にわたって摩耗させ、最終摩耗混合物をステンレス鋼球から単離し、Ａｄｖａｎｔｅｃ  ＭＦＳ社から商業的に入手可能なＫＳＴ−４７濾過装置を使用して、５ミクロンステンレス鋼メッシュで濾過した。
【００９７】
実施例１３
変性インジゴカルミン化合物３およびＳＯＬＳＰＥＲＳＥ１７０００を含む顔料固体インク。得られる重量百分率が、後の混合工程において添加される顔料および分散剤をも含むように、以下の材料を６００ミリリットルのビーカに秤り取った。８０．１２グラム（５０％）のポリメチレンワックスＡ、２３．１グラム（１４．４％）のトリアミドワックス、２４グラム（１５％）のＫＥＭＡＭＩＤＥ（登録商標）Ｓ１８０、２３．１グラム（１４．４％）のＫＥ−１００樹脂、（米国特許第６，３０９，４５３号明細書の実施例４に記載されているように調製された）４グラム（２．５％）のウレタン樹脂、０．４９６グラム（０．３１％）のＮＡＵＧＡＲＤ（登録商標）４４５および２．３０４グラム（１．４４％）のポリマー分散剤（Ｔｈｅ  Ｌｕｂｒｉｚｏｌ社から入手可能なＳＯＬＳＰＥＲＳＥ１７０００）。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、Ｈｏｏｖｅｒ  Ｐｒｅｃｉｓｉｏｎ  Ｐｒｏｄｕｃｔｓ社から入手可能な１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の実施例３の変性インジゴカルミン化合物３を添加した。顔料インクを３００ＲＰＭで２０時間にわたって摩耗させ、最終摩耗混合物をステンレス鋼球から単離し、Ａｄｖａｎｔｅｃ  ＭＦＳ社から商業的に入手可能なＫＳＴ−４７濾過装置を使用して、５ミクロンステンレス鋼メッシュで濾過した。
【００９８】
比較例１４
Ｓｉｇｍａ−Ａｌｄｒｉｃｈ（登録商標）からのアリザリンレッドＳを含む顔料固体インク。得られる重量百分率が、後の混合工程において添加される顔料および分散剤をも含むように、以下の材料を６００ミリリットルのビーカに秤り取った。８０．１２グラム（５０％）のポリメチレンワックスＡ、２３．１グラム（１４．４％）のトリアミドワックス、２４グラム（１５％）のＫＥＭＡＭＩＤＥ（登録商標）Ｓ１８０、２３．１グラム（１４．４％）のＫＥ−１００樹脂、４グラム（２．５％）のウレタン樹脂、０．４９６グラム（０．３１％）のＮＡＵＧＡＲＤ（登録商標）４４５および２．３０４グラム（１．４４％）のポリマー分散剤（Ｔｈｅ  Ｌｕｂｒｉｚｏｌ社から入手可能なＳｏｌｓｐｅｒｓｅ（登録商標）１７０００）。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、Ｈｏｏｖｅｒ  Ｐｒｅｃｉｓｉｏｎ  Ｐｒｏｄｕｃｔｓ社から入手可能な１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、Ｓｉｇｍａ−Ａｌｄｒｉｃｈ（登録商標）から入手した２．８８グラム（１．８％）のアリザリンレッドＳを添加した。顔料インクを３００ＲＰＭで２０時間にわたって摩耗させ、最終摩耗混合物をステンレス鋼球から単離し、Ａｄｖａｎｔｅｃ  ＭＦＳ社から商業的に入手可能なＫＳＴ−４７濾過装置を使用して、５ミクロンステンレス鋼メッシュで濾過した。
【００９９】
比較例１５
Ｓｉｇｍａ−Ａｌｄｒｉｃｈ（登録商標）のインジゴカルミンおよびＳｏｌｓｐｅｒｓｅ（登録商標）１７０００を含む顔料固体インク。得られる重量百分率が、後の混合工程において添加される顔料および分散剤をも含むように、以下の材料を６００ミリリットルのビーカに秤り取った。８０．１２グラム（５０％）のポリメチレンワックスＡ、２３．１グラム（１４．４％）のトリアミドワックス、２４グラム（１５％）のＫＥＭＡＭＩＤＥ（登録商標）Ｓ１８０、２３．１グラム（１４．４％）のＫＥ−１００樹脂、４グラム（２．５％）のウレタン樹脂、０．４９６グラム（０．３１％）のＮａｕｇａｒｄ（登録商標）４４５および２．３０４グラム（１．４４％）のポリマー分散剤（Ｌｕｂｒｉｚｏｌ社から入手可能なＳｏｌｓｐｅｒｓｅ（登録商標）１７０００）。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）のＳｉｇｍａ−Ａｌｄｒｉｃｈ（登録商標）から入手したインジゴカルミンを添加した。顔料インクを３００ＲＰＭで２０時間にわたって摩耗させ、最終摩耗混合物をステンレス鋼球から単離して濾過した。インクは、１．５ポンド毎平方インチ（ｐｓｉ）においてフィルタを全く（１グラムも）通過しなかった。加える圧力を１０ｐｓｉを超える圧力まで増加させたが、インクを濾過することができなかった。濾過時にゲル層がステンエス鋼メッシュ上に形成されて、フィルタを通じてのインクの流れを妨害していることが分かった。
【０１００】
実施例１６
変性インジゴカルミン化合物２および米国特許第７，９７３，１８６号明細書の実施例１に記載されている分散剤を含み、生分解性ワックスを配合した顔料固体インク。得られる重量百分率が、後の混合工程において添加される顔料および分散剤をも含むように、以下の材料を６００ミリリットルのビーカに秤り取った。８０．１２グラム（５０％）のポリエチレン生分解性ワックス、２３．１グラム（１４．４％）のトリアミドワックス、２４グラム（１５％）のＫＥＭＡＭＩＤＥ（登録商標）Ｓ１８０、２３．１グラム（１４．４％）のＫＥ−１００樹脂、４グラム（２．５％）のウレタン樹脂、０．４９６グラム（０．３１％）のＮａｕｇａｒｄ（登録商標）４４５および（米国特許第７，９７３，１８６号明細書の実施例１に記載されているように調製された）２．３０４グラム（１．４４％）の分散剤。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、Ｈｏｏｖｅｒ  Ｐｒｅｃｉｓｉｏｎ  Ｐｒｏｄｕｃｔｓ社から入手可能な１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の実施例２の変性インジゴカルミンを添加した。顔料インクを３００ＲＰＭで２０時間にわたって摩耗させ、最終摩耗混合物をステンレス鋼球から単離し、Ａｄｖａｎｔｅｃ  ＭＦＳ社から商業的に入手可能なＫＳＴ−４７濾過装置を使用して、５ミクロンステンレス鋼メッシュで濾過した。
【０１０１】
実施例１７
変性インジゴカルミン化合物２およびＳｏｌｓｐｅｒｓｅ（登録商標）１７０００を含み、生分解性ワックスを配合した顔料固体インク。得られる重量百分率が、後の混合工程において添加される顔料および分散剤をも含むように、以下の材料を６００ミリリットルのビーカに秤り取った。８０．１２グラム（５０％）のポリエチレン生分解性ワックス、２３．１グラム（１４．４％）のトリアミドワックス、２４グラム（１５％）のＫＥＭＡＭＩＤＥ（登録商標）Ｓ１８０、２３．１グラム（１４．４％）のＫＥ−１００樹脂、４グラム（２．５％）のウレタン樹脂、０．４９６グラム（０．３１％）のＮａｕｇａｒｄ（登録商標）４４５（Ｃｒｏｍｐｔｏｎ社）および２．３０４グラム（１．４４％）のポリマー分散剤（Ｌｕｂｒｉｚｏｌ社から入手可能なＳｏｌｓｐｅｒｓｅ（登録商標）１７０００）。材料を１２０℃のオーブンで溶融させ、十分に混合し、次いで１２０℃に加熱されたＵｎｉｏｎ  Ｐｒｏｃｅｓｓ社から入手可能なＳｚｅｇｖａｒｉ０１アトライタに移し、Ｈｏｏｖｅｒ  Ｐｒｅｃｉｓｉｏｎ  Ｐｒｏｄｕｃｔｓ社から入手可能な１８００グラムの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の実施例１の変性インジゴカルミン化合物を添加した。顔料インクを３００ＲＰＭで２０時間にわたって摩耗させ、最終摩耗混合物をステンレス鋼球から単離し、Ａｄｖａｎｔｅｃ  ＭＦＳ社から商業的に入手可能なＫＳＴ−４７濾過装置を使用して、５ミクロンステンレス鋼メッシュで濾過した。
【０１０２】
実施例１８
生分解性ワックスが配合された変性アリザリンレッドＳを含む顔料固体インク。５２．９４部（８４．７グラム）のポリエチレン生分解性ワックス、１４．８２部（２３．７グラム）のトリアミドワックス、１３．４２部（２１．５グラム）のＫＥ−１００樹脂、１４．２５部（２２．８グラム）のＫＥＭＡＭＩＤＥ（登録商標）Ｓ１８０、０．９部（１．４４グラム）のウレタン樹脂および０．１７部（０．２５６グラム）のＮａｕｇａｒｄ（登録商標）４４５からなる、溶融し十分に混合したブレンドをホットプレート上の６００ミリリットルビーカに入れ、１２０℃で１時間にわたって攪拌させた。これに対して、実施例４の３．５１部（５．６１６グラム）の変性アリザリンレッドＳ染料を徐々に添加した。得られたインクを１２０℃で２．５時間にわたって攪拌し、５μｍのステンレス鋼メッシュで濾過した。
【０１０３】
表４は、実施例６〜１３、比較例１４および１５ならびに実施例１６〜１８のインクの概要を示す。
【表４】
2014109032.tif 000027
【０１０４】
ＲＦＳ−ＩＩＩ流動計上の５０ミリリットルのコーン・プレート構造を使用して、剪断粘度プロファイルを１１０℃で測定した。１から約２５１．２ｓ−１までの範囲の剪断率掃引から１および１００ｓ−１における剪断粘度を測定した。インクの適宜の目標粘度範囲は、約８から約１２センチポアズであり、これらの比較剪断率、例えば１および１００ｓ−１の各々における粘度の差を最小限、例えば１センチポアズ未満、例えば０．５センチポアズ未満または０にした場合により良好なニュートン挙動が実現される。流動性調査により、本開示の新規のインクは、ニュートン挙動を示したため、相変化インクジェットインクとしての使用に非常に好適であることが示されている。実施例５、６、７、８、９および１５のインクの１および１００ｓ−１における粘度を表５に要約する。
【表５】
2014109032.tif 000028
【０１０５】
表５で分かるように、インクは、概ねニュートン挙動を有し、１１０℃において１０から１２センチポアズの範囲の粘度を有する。
比較例１９
【０１０６】
変性インジゴカルミンおよび米国特許第７，９７３，１８６号明細書の実施例１に記載されているように調製された分散剤を含む顔料固体インク。得られる重量百分率が、後の混合工程において添加される顔料および分散剤をも含むように、以下の材料を６００ミリリットルのビーカに秤り取った。８０．１２グラム（５０％）のポリメチレンワックスＢ、２３．１グラム（１４．４％）のトリアミドワックス、２４グラムの（１５％）のＫＥＭＡＭＩＤＥ（登録商標）Ｓ１８０、２３．１グラム（１４．４％）のＫＥ−１００樹脂、４グラム（２．５％）のウレタン樹脂、０．４９６グラム（０．３１％）のＮａｕｇａｒｄ（登録商標）４４５（酸化防止剤）および（米国特許第７，９７３，１８６号明細書の実施例１に記載されているように調製された）２．３０４グラム（１．４４％）の分散剤。
【０１０７】
材料を１２０℃のオーブンで溶融させ、十分に混合し、次いで１２０℃に加熱されたＵｎｉｏｎ  Ｐｒｏｃｅｓｓ社から入手可能な０１アトライタに移し、１８００ｇの４４０Ｃ型の直径１／８インチのステンレス鋼球を充填した。加熱したインペラをその集成体に取りつけ、容器の上部のステンレス鋼球が互いに静かにぶつかり合うようにインペラ速度を調整した。この攪拌溶液に、２．８８グラム（１．８％）の変性インジゴカルミン（化合物１）を添加した。顔料インクを３００ＲＰＭで２０時間にわたって摩耗させ、最終摩耗混合物をステンレス鋼球から単離し、ＫＳＴ−４７濾過装置を使用して、５ミクロンステンレス鋼メッシュで濾過した。
【０１０８】
実施例２０
変性インジゴカルミン、蛍光顔料ＤＦＹＫ−Ｃ７および米国特許第７，９７３，１８６号明細書の実施例１に記載されているように調製された分散剤を含む顔料固体インク。ステンレス鋼球から既に単離された最終摩耗インクに添加される３．２グラム（２％）の蛍光染料ＤＦＹＫ−Ｃ７を添加したこと以外は実施例１８のようにインク配合物を調製および処理した。混合物を１２０℃で１時間にわたって攪拌させ、次いで５μｍのステンレス鋼メッシュで濾過した。
【０１０９】
実施例２１
変性インジゴカルミン、蛍光顔料ＤＦＳＢ−Ｃ０および米国特許第７，９７３，１８６号明細書の実施例１に記載されているように調製された分散剤を含む顔料固体インク。ステンレス鋼球から既に単離された最終摩耗インクに添加される３．２グラム（２％）の蛍光染料ＤＦＳＢ−Ｃ０を添加したこと以外は比較例１９のようにインク配合物を調製および処理した。混合物を１２０℃で１時間にわたって攪拌させ、次いで５μｍのステンレス鋼メッシュで濾過した。
【０１１０】
実施例２２
変性インジゴカルミン、Ｓｉｇｍａ−Ａｌｄｒｉｃｈ社の蛍光染料２（２−ヒドロキシフェニル（ベンゾチアゾール）、および米国特許第７，９７３，１８６号明細書の実施例１に記載されているように調製された分散剤を含む顔料固体インク。ステンレス鋼球から既に単離された最終摩耗インクに添加されるＳｉｇｍａ−Ａｌｄｒｉｃｈ社の３．２グラム（２％）の蛍光染料２（２−ヒドロキシフェニル（ベンゾチアゾール）を添加したこと以外は比較例１９のようにインク配合物を調製および処理した。混合物を１２０℃で１時間にわたって攪拌させ、次いで５μｍのステンレス鋼メッシュで濾過した。
【０１１１】
インクベースに分散された２％の蛍光材料を含有する対照サンプルをも、該量の蛍光添加剤と実施例５による溶融インクベースとを混合し、３０分間にわたって攪拌することによって調製した。石英スライドの間に試験インクを挟むことによってＵＶ−ＶＩＳ分光分析のためのサンプルを調製した。これらのサンプルのＵＶ−ＶＩＳスペクトル、ならびに蛍光サンプルの発光を記録した。青色、緑色および赤色を発する不可視の蛍光染料を、蛍光要件を満たすための設計によって選択した。
【０１１２】
図３は、実施例６の固体インクベースおよび顔料パッケージの吸収（ＵＶ−ＶＩＳ）スペクトル、不可視の青色発光蛍光染料ＤＦＳＢ−Ｃ０（Ｒｉｓｋ  Ｒｅａｃｔｏｒ社から入手可能）の吸収スペクトル、および比較のための比較例５のインクベースのみに分散された蛍光染料の発光スペクトルを示す。活性波長（３６５ナノメートルのＵＶ光）において、インク／顔料は最小の吸収を有するのに対して、蛍光染料は強い吸収を有する。これは、（ａ）一方の側のインクベースおよび／または顔料の吸収スペクトルと蛍光染料の吸収スペクトルとの重複がわずかである（少ないか、または無い）という要件を満たすため、検出過程を通じて蛍光染料の活性化を可能である。また、青色光は、４５０ナノメートルの波長で発せられ、インク／顔料パッケージによって吸収されないため、（ｂ）インクベース／顔料パッケージの発光スペクトルと蛍光染料の発光スペクトルとの重複がわずかである（少ないか、または無い）という要件を満たすため、容易な検出が可能である。最後に、蛍光染料は、スペクトルの可視範囲に有意な吸収を有さないため、（ｃ）蛍光染料が不可視である、すなわち、対象が最小限か、または金属色外観の変化が皆無であるとき、通常の周囲観察光下で無色であるという要件を満たす。
【０１１３】
図４は、緑色の不可視蛍光染料である２（２−ヒドロキシフェニル（ベンゾチアゾール）が（ａ）、（ｂ）および（ｃ）の設計要件を満たすことを示している。それは、５２０ナノメートルに集中する波長で緑色光を発する。
【０１１４】
図５は、赤色の不可視蛍光染料であるＤＦＫＹ−Ｃ７が（ａ）、（ｂ）および（ｃ）の設計要件を満たすことを示している。それは、６１５ナノメートルに集中する波長で赤色光を発する。
【０１１５】
したがって、染料は、提供される天然由来顔料であるインクベースで作製された組成物において蛍光発光性であることが示される。
【０１１６】
２％の蛍光染料を実施例１８の固体インク組成物に熱分散させることによって試験インクを調製した。試験インクを２つの石英スライドの間に挟むことによって赤色（ａ）、緑色（ｂ）、青色（ｃ）および非蛍光添加剤（ｄ）サンプルを調製した。図６を参照すると、室内光の下では、全てのサンプルが同じに見えることが分かる。しかし、これらの同じサンプルをＵＶ光の下で観察すると、各インクは異なる色を示した。蛍光サンプルは、それぞれ、赤色光、緑色光および青色光を発したのに対して、蛍光添加剤を含まないインク（ｄ）は、発光を示さなかった。これを表７に示す。
【０１１７】
天然由来顔料および蛍光添加剤パッケージを含む実施例２０、２１および２２のインク、ならびに天然由来顔料のみを含み、蛍光添加剤を含まない実施例６によるインクをＸｅｒｏｘ（登録商標）Ｐｈａｓｅｒ（登録商標）８８６０プリンタで印刷した。異なる密度を有する異なる被覆範囲を印刷するように目標を選択した。印刷画像の１つは、５２５×４５０ｄｐｉの解像度でなされ、２５ナノグラムの目標液滴質量を有する同一インクについての１０％から２００％（１０％の被覆範囲ずつの段階的漸増）のインクの被覆範囲を示している。どのインクも十分に噴射するとともに、Ｘｅｒｏｘ（登録商標）Ｐｈａｓｅｒ（登録商標）８８６０プリンタで１３０℃に保持されながら１日後に非常に良好な噴射特性を有していた。どのインクも、黒色、青色、緑色および黄色紙のＸｅｒｏｘ（登録商標）Ｃｏｌｏｒ  Ｘｐｒｅｓｓｉｏｎｓ、Ｘｅｒｏｎ（登録商標）Ｃｏｌｏｒ  Ｘｐｒｅｓｓｉｏｎｓ  Ｐｌｕｓ、およびＸｅｒｏｘ  Ｃｏｌｏｒ  Ｘｐｒｅｓｓｉｏｎｓ  Ｐｌｕｓ  ４２００紙基板を含む異なる紙基板上に噴射した。
【０１１８】
図８は、黒色紙基板上に実施例２０の赤色蛍光インクで作製され、蛍光添加剤を有さない同じインク（比較例６）で並列に印刷された印刷物を示す。赤色蛍光印刷物の強い赤色発光を確認することができる。同じ条件下で、比較例６の蛍光添加剤を有さないインクで印刷された領域は、発光しない。
【０１１９】
赤色の不可視蛍光固体インクは、蛍光を発するか、または発しない全ての種類の白色紙を含む様々な基板上で検出できるため有利である。図９および図１０は、通常の観察光下での実施例２０の蛍光サンプルにより印刷された白色紙（Ｘｅｒｏｘ（登録商標）４２００）上の金属様印刷物を示す。サンプルは、図９に示されるように金属様である。図１０に示されるように、ＵＶ光下で観察すると同じサンプルが赤色に見える。
【０１２０】
インジゴカルミン着色剤を、固体インクにおけるそのゲル化を防止するように変性することができる。変性インジゴカルミンでは、２つの異なる分散剤を使用して２つの異なる色が得られた。すなわち、分散剤を使用した場合は銀灰色であり、Ｓｏｌｓｐｅｒｓｅ（登録商標）１７０００を使用した場合は青紫色であった。アリザリンレッドＳでは、Ｓｏｌｓｐｅｒｓｅ（登録商標）１７０００を有する非変性性化合物を含むインクでのバーントオレンジ色から、分散剤を有さない変性天然由来着色剤を含むインクでの金黄色へと色が変化し得る。場合により、さらなる着色剤を相変化インク組成物に含めて、色をさらに調整することができる。
【０１２１】
さらなる特長は、固体インクベースと、印刷すると金属様外観を与える顔料（変性天然由来着色剤）と、蛍光染料とを含む新規のインク組成物を含む。
【図３】
2014109032.tif 000038
【図４】
2014109032.tif 000039
【図５】
2014109032.tif 000040
【図１】
2014109032.tif 000041
【図２】
2014109032.tif 000042
【図６】
2014109032.tif 000043
【図７】
2014109032.tif 000044
【図８】
2014109032.tif 000045
【図９】
2014109032.tif 000046
【図１０】
2014109032.tif 000047